(57)【要約】  背景の映り込みが少なく、ギラツキ防止性に優れたディスプレイを実現し得るディスプレイ用カバー部材を提供すること。  一方の主面が凹凸面により構成されており、前記凹凸面のＪＩＳ  Ｂ０６０１−２０１３で規定される粗さ曲線要素の平均長さ（ＲＳｍ）が１μｍ以上３０μｍ以下であり、前記凹凸面の粗さ曲線の平均傾斜角（θ）とＪＩＳ  Ｂ０６０１−２０１３で規定される粗さ曲線のクルトシス（Ｒｋｕ）の比、θ／Ｒｋｕが０．４０°以上１．０８°以下であることを特徴とするディスプレイ用カバー部材とする。
2017043538.tif 000002
【特許請求の範囲】
【請求項１】
一方の主面が凹凸面により構成されており、前記凹凸面のＪＩＳ  Ｂ０６０１−２０１３で規定される粗さ曲線要素の平均長さ（ＲＳｍ）が１μｍ以上３０μｍ以下であり、前記凹凸面の粗さ曲線の平均傾斜角（θ）と前記凹凸面のＪＩＳ  Ｂ０６０１−２０１３で規定される粗さ曲線のクルトシス（Ｒｋｕ）の比、θ／Ｒｋｕが０．４０°以上１．０８°以下であることを特徴とするディスプレイ用カバー部材。
【請求項２】
一方の主面が凹凸面により構成されており、前記凹凸面のＪＩＳ  Ｂ０６０１−２０１３で規定される粗さ曲線要素の平均長さ（ＲＳｍ）が１μｍ以上３０μｍ以下であり、前記凹凸面の粗さ曲線の平均傾斜角（θ）が１．２°以上７°以下であり、前記凹凸面のＪＩＳ  Ｂ０６０１−２０１３で規定される粗さ曲線のクルトシス（Ｒｋｕ）が２．２以上１０以下であることを特徴とするディスプレイ用カバー部材。
【請求項３】
ヘイズが１％以上５０％以下であることを特徴とする請求項１または２に記載のディスプレイ用カバー部材。
【請求項４】
前記凹凸面のＪＩＳ  Ｂ０６０１−２０１３で規定される算術平均粗さ（Ｒａ）が０．０４μｍ以上０．２５μｍ以下であることを特徴とする請求項１〜３のいずれか一項に記載のディスプレイ用カバー部材。
【請求項５】
前記凹凸面のＪＩＳ  Ｂ０６０１−２０１３で規定される粗さ曲線のスキューネス（Ｒｓｋ）の絶対値、｜Ｒｓｋ｜が２以下であることを特徴とする請求項１〜４のいずれか一項に記載のディスプレイ用カバー部材。
【請求項６】
透光板と、前記透光板の一主面の少なくとも一部を覆っており、前記凹凸面を構成しているコーティング膜とを備えることを特徴とする請求項１〜５のいずれか一項に記載のディスプレイ用カバー部材。
【請求項７】
前記コーティング膜が前記透光板の一主面の全体を覆っていることを特徴とする請求項６に記載のディスプレイ用カバー部材。
【請求項８】
前記コーティング膜が、無機膜により構成されていることを特徴とする請求項６または７に記載のディスプレイ用カバー部材。
【請求項９】
前記コーティング膜のＪＩＳ  Ｋ５６００−５−４−１９９９で規定される鉛筆硬度が６Ｈ以上であることを特徴とする請求項６〜８のいずれか一項に記載のディスプレイ用カバー部材。
【請求項１０】
前記透光板が、ガラス板により構成されていることを特徴とする請求項６〜９のいずれか一項に記載のディスプレイ用カバー部材。
【請求項１１】
前記ガラス板が、強化ガラス板により構成されていることを特徴とする請求項１０に記載のディスプレイ用カバー部材。
【請求項１２】
請求項１〜１１のいずれか一項に記載のディスプレイ用カバー部材を製造する方法であって、
前記透光板の上に、スプレー法により前記凹凸面を構成するコーティング膜を形成することを特徴とするディスプレイ用カバー部材の製造方法。
【請求項１３】
前記透光板をガラス板により構成し、
前記コーティング膜を形成した後に、前記ガラス板を化学強化することを特徴とする請求項１１に記載のディスプレイ用カバー部材の製造方法。
【請求項１４】
前記透光板として、強化ガラス板を用いることを特徴とする請求項１１に記載のディスプレイ用カバー部材の製造方法。
【発明の詳細な説明】
【技術分野】
【０００１】
本発明は、背景の映り込みが少なく、ギラツキ防止性に優れたディスプレイ用カバー部材及びその製造方法に関する。
【背景技術】
【０００２】
従来、ディスプレイの表面における背景の映り込みを抑制するために、アンチグレア（ＡＧ）層を有するカバー部材をディスプレイの前面に配することが提案されている（例えば特許文献１を参照）。
【先行技術文献】
【特許文献】
【０００３】
【特許文献１】特表２０１２−５２１９５８号公報
【発明の概要】
【発明が解決しようとする課題】
【０００４】
カバー部材の表面における背景の映り込みを抑制する観点からは、カバー部材のヘイズが大きくなるように、アンチグレア層の表面粗さを大きくすることが好ましい。しかしながら、ヘイズの大きなカバー部材を前面に配したディスプレイでは、ディスプレイの画素とカバー部材の表面凹凸とが干渉して、輝度分布が発生して見えにくくなる、いわゆる「ギラツキ（ｓｐａｒｋｌｉｎｇ）」が発生するという問題がある。従って、正反射を抑制し、背景の映り込みを抑制しつつ、ギラツキの発生を防止することが望まれている。【０００５】
本発明は、背景の映り込みが少なく、ギラツキ防止性に優れたディスプレイを実現し得るディスプレイ用カバー部材を提供することを主な目的とする。
【課題を解決するための手段】
【０００６】
本発明に係る第１のディスプレイ用カバー部材は、一方の主面が凹凸面により構成されており、前記凹凸面のＪＩＳ  Ｂ０６０１−２０１３で規定される粗さ曲線要素の平均長さ（ＲＳｍ）が１μｍ以上３０μｍ以下であり、前記凹凸面の粗さ曲線の平均傾斜角（θ）と前記凹凸面のＪＩＳ  Ｂ０６０１−２０１３で規定される粗さ曲線のクルトシス（Ｒｋｕ）の比、θ／Ｒｋｕが０．４０°以上１．０８°以下であることを特徴とする。【０００７】
本発明に係る第２のディスプレイ用カバー部材は、一方の主面が凹凸面により構成されており、前記凹凸面のＪＩＳ  Ｂ０６０１−２０１３で規定される粗さ曲線要素の平均長さ（ＲＳｍ）が１μｍ以上３０μｍ以下であり、前記凹凸面の粗さ曲線の平均傾斜角（θ）が１．２°以上７．０°以下であり、前記凹凸面のＪＩＳ  Ｂ０６０１−２０１３で規定される粗さ曲線のクルトシス（Ｒｋｕ）が２．２以上１０以下であることを特徴とする。【０００８】
本発明に係る第１又は第２のディスプレイ用カバー部材は、ヘイズが１％以上５０％以下であることが好ましい。【０００９】
本発明に係る第１又は第２のディスプレイ用カバー部材は、前記凹凸面のＪＩＳ  Ｂ０６０１−２０１３で規定される算術平均粗さ（Ｒａ）が０．０４μｍ以上０．２５μｍ以下であることが好ましい。【００１０】
本発明に係る第１又は第２のディスプレイ用カバー部材は、前記凹凸面のＪＩＳ  Ｂ０６０１−２０１３で規定される粗さ曲線のスキューネス（Ｒｓｋ）の絶対値、｜Ｒｓｋ｜が２以下であることが好ましい。【００１１】
本発明に係る第１又は第２のディスプレイ用カバー部材は、透光板と、前記透光板の一主面の少なくとも一部を覆っており、前記凹凸面を構成しているコーティング膜とを備えていることが好ましい。【００１２】
本発明に係る第１又は第２のディスプレイ用カバー部材は、前記コーティング膜が前記透光板の一主面の全体を覆っていることが好ましい。【００１３】
本発明に係る第１又は第２のディスプレイ用カバー部材は、前記コーティング膜が、無機膜により構成されていることが好ましい。【００１４】
本発明に係る第１又は第２のディスプレイ用カバー部材は、前記コーティング膜のＪＩＳ  Ｋ５６００−５−４−１９９９で規定される鉛筆硬度が６Ｈ以上であることが好ましい。【００１５】
本発明に係る第１又は第２のディスプレイ用カバー部材は、前記透光板が、ガラス板により構成されていることが好ましい。【００１６】
本発明に係る第１又は第２のディスプレイ用カバー部材は、前記ガラス板が、強化ガラス板により構成されていることが好ましい。【００１７】
本発明に係るディスプレイ用カバー部材の製造方法は、上記第１又は第２のディスプレイ用カバー部材を製造するための方法であって、透光板の上に、スプレー法により前記凹凸面を構成するコーティング膜を形成することを特徴とする。【００１８】
本発明に係るディスプレイ用カバー部材の製造方法は、前記透光板をガラス板により構成し、前記コーティング膜を形成した後に、前記ガラス板を化学強化することが好ましい。【００１９】
本発明に係るディスプレイ用カバー部材の製造方法は、前記透光板として、強化ガラス板を用いることが好ましい。
【発明の効果】
【００２０】
本発明によれば、背景の映り込みが少なく、ギラツキ防止性に優れたディスプレイを実現し得るディスプレイ用カバー部材を提供することができる。
【図面の簡単な説明】
【００２１】
【図１】本発明の一実施形態に係るディスプレイ用カバー部材の模式的断面図である。
【発明を実施するための形態】
【００２２】
以下、本発明の好ましい実施形態の一例について説明する。但し、下記の実施形態は、単なる例示である。本発明は、下記の実施形態に何ら限定されない。
【００２３】
図１は、本発明の一実施形態に係るディスプレイ用カバー部材１の模式的断面図である。ディスプレイ用カバー部材１は、ディスプレイの前面に配されて使用される部材である。具体的には、ディスプレイ用カバー部材１は、第１の主面１ａが外側（観者側）を向き、第２の主面１ｂが内側を向くようにディスプレイに設けられて使用される。ディスプレイ用カバー部材１は、例えば、ディスプレイの前面板を構成する部材であってもよいし、前面板の上に設けられる部材であってもよい。
【００２４】
ディスプレイ用カバー部材１の第１の主面１ａは、凹凸面２により構成されている。
【００２５】
詳細には、本実施形態では、ディスプレイ用カバー部材１は、透光板１０と、コーティング膜１１とを有する。もっとも本発明において、ディスプレイ用カバー部材１は、凹凸面を有するひとつの透明部材により構成されていてもよい。
【００２６】
凹凸面２のＪＩＳ  Ｂ０６０１−２０１３で規定される粗さ曲線要素の平均長さ（ＲＳｍ）は、１μｍ以上３０μｍ以下である。ＲＳｍが上記範囲内にあり、ディスプレイの画素サイズ（６０〜１００μｍ程度）よりも十分に小さければ、ギラツキ防止性に優れたディスプレイを実現し得る。ＲＳｍは３μｍ以上であることが好ましく、５μｍ以上であることがより好ましく、８μｍ以上であることが更に好ましく、１０μｍ以上であることが特に好ましい。ＲＳｍが小さすぎると、凹凸の凸部の幅が小さくなり、表面の耐久性（耐擦傷性）が低下する場合がある。一方、ＲＳｍは２５μｍ以下であることが好ましく、２２μｍ以下であることがより好ましく、２０μｍ以下であることが更に好ましく、１８μｍ以下であることが特に好ましい。ＲＳｍが大きすぎると、ディスプレイのギラツキが発生しやすくなる。
【００２７】
凹凸面２の粗さ曲線の平均傾斜角（θ）は、凹凸面２の平均的な傾きを示す指標である。θが小さいほど、背景の映り込みが生じやすくなる傾向がある。なお、平均傾斜角（θ）は、下記数式（１）で定義される。
平均傾斜角（θ）＝ｔａｎ−１Δａ  ………  （１）
【００２８】
数式（１）において、Δａは、下記数式（２）に示すように、ＪＩＳ  Ｂ  ０６０１−２０１３に規定される粗さ曲線の基準長さｌにおいて、隣り合う山の頂点と谷の最下点との差（高さｈ）の絶対値の合計（ｈ１＋ｈ２＋ｈ３・・・＋ｈｎ）を前記基準長さｌで割った値である。
Δａ＝（ｈ１＋ｈ２＋ｈ３・・・＋ｈｎ）／ｌ  ………  （２）
【００２９】
平均傾斜角（θ）は、具体的は、以下のように測定することができる。
【００３０】
凹凸面２の上を、一の方向に沿ってレーザーや触針を走査させることにより、凹凸面２の表面の高さを一の方向に沿って測定する。この高さ測定を行う一の方向に沿った長さ（測定長さ）は、例えば、２００μｍ〜３５０μｍ程度とすることができる。高さの測定は、例えば、０．５μｍ間隔で行うことができる。
【００３１】
次に、中心線Ｌを決定する。具体的には、凹凸面の粗さ曲線の高さの平均値を通過する中心線Ｌを決定する。
【００３２】
次に、０．５μｍ間隔毎に、凹凸面２と中心線Ｌとのなす角の大きさの絶対値を測定していく。そして、０．５μｍ間隔毎に測定された０．５μｍ間隔毎に、凹凸面２と中心線Ｌとのなす角の大きさの絶対値を平均することにより、平均傾斜角（θ）を算出することができる。
【００３３】
本発明の一実施形態において、凹凸面２の粗さ曲線の平均傾斜角（θ）は、１．２°以上であることが好ましく、１．５°以上であることがより好ましく、１．８°以上であることがさらに好ましく、２°以上であることが特に好ましい。θが小さすぎると、背景の映り込みが生じやすくなる傾向がある。一方、θは、７°以下であることが好ましく、５°以下であることがより好ましく、４°以下であることがさらに好ましく、３°以下であることが特に好ましい。θが大きすぎると、ディスプレイの解像度が低下する傾向がある。
【００３４】
凹凸面２のＪＩＳ  Ｂ０６０１−２０１３で規定される粗さ曲線のクルトシス（Ｒｋｕ）は、凹凸部の先端の尖りの程度を示す指標である。Ｒｋｕが大きいほど、凹凸部の先端が尖っているものが多くなるので、凹凸の先端部近傍の傾斜角は大きくなるが、他の部分の傾斜角は小さくなり、背景の映り込みが生じやすくなる傾向がある。また、Ｒｋｕが小さいほど、凹凸部の先端が平坦となるものが多くなるので、凹凸の先端部の傾斜角は小さくなり、背景の映り込みが生じやすくなる傾向がある。本発明の一実施形態において、Ｒｋｕは、１以上であることが好ましく、１．５以上であることがより好ましく、２以上であることがさらに好ましく、２．２以上であることが特に好ましい。Ｒｋｕが小さすぎると、背景の映り込みが生じやすくなる傾向がある。一方、Ｒｋｕは、１０以下であることが好ましく、８以下であることがより好ましく、６以下であることがさらに好ましく、４以下であることが特に好ましい。Ｒｋｕが大きすぎると、ディスプレイの解像度が低下する傾向がある。
【００３５】
本発明の一実施形態において、凹凸面２の粗さ曲線の平均傾斜角（θ）と凹凸面２のＪＩＳ  Ｂ０６０１−２０１３で規定される粗さ曲線のクルトシス（Ｒｋｕ）の比、θ／Ｒｋｕは、０．４０°以上であり、０．５°以上であることが好ましく、０．６°以上であることがより好ましい。θ／Ｒｋｕが小さすぎると、背景の映り込みが生じやすくなる傾向がある。一方、θ／Ｒｋｕは、１．０８°以下であり、１．０°以下であることが好ましく、０．９５°以下であることがより好ましく、０．９°以下であることが特に好ましい。θ／Ｒｋｕが大きすぎると、背景の映り込みが生じやすくなる傾向がある。
【００３６】
本発明の別の実施形態において、θは、１．２°以上であり、１．５°以上であることがより好ましく、１．８°以上であることがさらに好ましく、２°以上であることが特に好ましい。θが小さすぎると、背景の映り込みが生じやすくなる傾向がある。一方、θは、７°以下であり、５°以下であることがより好ましく、４°以下であることがさらに好ましく、３°以下であることが特に好ましい。θが大きすぎると、ディスプレイの解像度が低下する傾向がある。
【００３７】
本発明の別の実施形態において、Ｒｋｕは、２．２以上であり、２．３以上であることがより好ましく、２．５以上であることが特に好ましい。Ｒｋｕが小さすぎると、背景の映り込みが生じやすくなる傾向がある。一方、Ｒｋｕは、１０以下であり、８以下であることがより好ましく、６以下であることがさらに好ましく、４以下であることが特に好ましい。Ｒｋｕが大きすぎると、ディスプレイの解像度が低下する傾向がある。
【００３８】
本発明の別の実施形態において、θとＲｋｕの比、θ／Ｒｋｕは、０．４０°以上であることが好ましく、０．５°以上であることが好ましく、０．６°以上であることがより好ましい。θ／Ｒｋｕが小さすぎると、背景の映り込みが生じやすくなる傾向がある。一方、θ／Ｒｋｕは、１．０８°以下であることが好ましく、１．０°以下であることが好ましく、０．９５°以下であることがより好ましく、０．９°以下であることが特に好ましい。θ／Ｒｋｕが大きすぎると、背景の映り込みが生じやすくなる傾向がある。
【００３９】
凹凸面２のＪＩＳ  Ｂ０６０１−２０１３で規定される算術平均粗さ（Ｒａ）は、０．０４μｍ以上であることが好ましく、０．０５μｍ以上であることがより好ましく、０．０６μｍ以上であることが特に好ましい。Ｒａが小さすぎると、背景の映り込みが生じやすくなる傾向がある。一方、Ｒａは、０．３μｍ以下であることが好ましく、０．２５μｍ以下であることがより好ましく、０．２μｍ以下であることがさらに好ましく、０．１５μｍ以下であることが特に好ましい。Ｒａが大きすぎると、ディスプレイの解像度が低下する傾向がある。
【００４０】
凹凸面２のＪＩＳ  Ｂ０６０１−２０１３で規定される二乗平均平方根粗さ（Ｒｑ）は、０．０５μｍ以上であることが好ましく、０．０６μｍ以上であることがより好ましく、０．０７μｍ以上であることがさらに好ましく、０．０８μｍ以上であることが特に好ましい。Ｒｑが小さすぎると、背景の映り込みが生じやすくなる傾向がある。一方、Ｒｑは、０．４μｍ以下であることが好ましく、０．３μｍ以下であることがより好ましく、０．２６μｍ以下であることがさらに好ましく、０．２μｍ以下であることが特に好ましい。Ｒｑが大きすぎると、ディスプレイの解像度が低下する傾向がある。
【００４１】
凹凸面２のＪＩＳ  Ｂ０６０１−２０１３で規定される粗さ曲線の最大断面高さ（Ｒｔ）は、０．２μｍ以上であることが好ましく、０．３μｍ以上であることがより好ましく、０．４μｍ以上であることがさらに好ましく、０．５μｍ以上であることが特に好ましい。Ｒｔが小さすぎると、背景の映り込みが生じやすくなる傾向がある。一方、Ｒｔは、３μｍ以下であることが好ましく、２μｍ以下であることがより好ましく、１．７μｍ以下であることがさらに好ましく、１μｍ以下であることが特に好ましい。Ｒｔが大きすぎると、ディスプレイの解像度が低下する傾向がある。
【００４２】
凹凸面２のＪＩＳ  Ｂ０６０１−２０１３で規定される十点平均粗さ（ＲｚＪＩＳ）は、０．２μｍ以上であることが好ましく、０．３μｍ以上であることがより好ましく、０．３５μｍ以上であることがさらに好ましく、０．４μｍ以上であることが特に好ましい。ＲｚＪＩＳが小さすぎると、背景の映り込みが生じやすくなる傾向がある。一方、ＲｚＪＩＳは、１．６μｍ以下であることが好ましく、１．４μｍ以下であることがより好ましく、１．２μｍ以下であることが特に好ましい。ＲｚＪＩＳが大きすぎると、ディスプレイの解像度が低下する傾向がある。
【００４３】
凹凸面２のＪＩＳ  Ｂ０６０１−２０１３で規定される粗さ曲線のスキューネス（Ｒｓｋ）の絶対値、｜Ｒｓｋ｜は、３以下であることが好ましく、２．５以下であることがより好ましく、２以下であることがさらに好ましく、１．５以下であることが特に好ましい。｜Ｒｓｋ｜が大きいほど、表面凹凸形状の、平均線に対する非対称性が大きいことを示している。表面凹凸形状の非対称性が大きいとき、急峻な山部分となだらかな谷部分が存在することとなり（Ｒｓｋ＞０のとき）、凹凸面２の傾斜角分布に偏りが生じていることを示している。すなわち、山部分は傾斜角が大きくなり、谷部分は傾斜角が小さくなる（Ｓｋ＜０のときは山と谷の関係が逆になる）。このような場合、傾斜角が小さい部分では、背景の映り込みが生じやすくなる恐れがある。したがって、｜Ｒｓｋ｜が大きすぎると、背景の映り込みが生じやすくなる傾向がある。
【００４４】
凹凸面２のＪＩＳ  Ｂ０６０１−２０１３で規定される粗さ曲線の二乗平均平方根傾斜（ＲΔｑ）は、０．０４以上であることが好ましく、０．０５以上であることがより好ましく、０．０６以上であることが特に好ましい。ＲΔｑが小さすぎると、背景の映り込みが生じやすくなる傾向がある。一方、ＲΔｑは、０．１７以下であることが好ましく、０．１８以下であることがより好ましく、０．１６以下であることが特に好ましい。ＲΔｑが大きすぎると、ディスプレイの解像度が低下する傾向がある。
【００４５】
ヘイズは、拡散透過光の全光線透過光に対する割合である。このため、ヘイズを小さくすることにより、拡散透過光を少なくすることができる。従って、高い解像度を実現し得る。ディスプレイ用カバー部材１のヘイズは、１％以上であることが好ましく、２％以上であることがより好ましく、３％以上であることがさらに好ましく、５％以上であることが特に好ましい。なお、本発明のヘイズは、ＪＩＳ  Ｋ７１３６−２０００に準拠した方法により測定した値を指す。ヘイズが小さすぎると、背景の映り込みが生じやすくなる傾向がある。一方、ディスプレイ用カバー部材１のヘイズは、５０％以下であることが好ましく、３０％以下であることがより好ましく、２０％以下であることがさらに好ましく、１５％以下であることが特に好ましい。ヘイズが大きすぎると、ディスプレイの解像度が低下する傾向がある。
【００４６】
ディスプレイ用カバー部材１のグロス値は、１０％以上であることが好ましく、２０％以上であることがより好ましく、３０％以上であることが特に好ましい。なお、本発明のグロス値は、ＪＩＳ  Ｚ８７４１−１９９７に準拠した方法により入射角６０°で測定した値を指す。グロス値が小さすぎると、ディスプレイの解像度が低下する傾向がある。一方、ディスプレイ用カバー部材１のグロス値は、８０％以下であることが好ましく、７５％以下であることがより好ましく、７０％以下であることが特に好ましい。グロス値が大きすぎると、背景の映り込みが生じやすくなる傾向がある。
【００４７】
透光板１０及び透明部材は、ディスプレイからの光を透過させるものである限りにおいて特に限定されない。透光板１０及び透明部材は、例えば、無アルカリガラス、ソーダ石灰ガラス、強化ガラスなどのガラス板、Ｌｉ２Ｏ−Ａｌ２Ｏ３−ＳｉＯ２系結晶化ガラスなどの結晶化ガラス板、樹脂板等により構成することができる。例えば、ディスプレイ用カバー部材１に高い機械的強度が求められるような場合には、透光板１０及び透明部材を強化ガラス板により構成することが好ましい。
【００４８】
透光板１０及び透明部材の厚みは、特に限定されない。透光板１０及び透明部材の厚みは、例えば、０．０１ｍｍ〜１０ｍｍ程度とすることができる。なお、透光板１０及び透明部材は、剛体であってもよいが、可撓性を有していてもよい。透光板１０及び透明部材は、シート状であってもよい。
【００４９】
なお、透光板１０及び透明部材として好適に用いられる強化ガラス板は、ガラス組成として、質量％で、ＳｉＯ２  ５０％以上８０％以下、Ａｌ２Ｏ３  ５％以上２５％以下、Ｂ２Ｏ３  １５％以下、Ｎａ２Ｏ  １％以上２０％以下、Ｋ２Ｏ  １０％以下を含有することが好ましい。上記のように各成分の含有範囲を限定した理由を下記に示す。なお、各成分の含有範囲の説明において、％表示は質量％を指す。
【００５０】
ＳｉＯ２は、ガラスのネットワークを形成する成分である。ＳｉＯ２の含有量は５０％以上８０％以下が好ましい。ＳｉＯ２の含有量が少なすぎると、ガラス化し難くなり、また熱膨張係数が高くなり過ぎて、耐熱衝撃性が低下し易くなる。よって、ＳｉＯ２の含有量の好適な下限範囲は５２％以上、特に５５％以上である。一方、ＳｉＯ２の含有量が多すぎると、溶融性や成形性が低下し易くなる。よって、ＳｉＯ２の含有量の好適な上限範囲は７５％以下、７２％以下、７０％以下、特に６７．５％以下である。
【００５１】
Ａｌ２Ｏ３は、イオン交換性能を高める成分であり、また歪点やヤング率を高める成分である。Ａｌ２Ｏ３の含有量は５％以上２５％以下が好ましい。Ａｌ２Ｏ３の含有量が少なすぎると、熱膨張係数が高くなり過ぎて、耐熱衝撃性が低下し易くなることに加えて、イオン交換性能を十分に発揮できない虞が生じる。よって、Ａｌ２Ｏ３の含有量の好適な下限範囲は７％以上、８％以上、１０％以上、１２％以上、１４％以上、１５％以上、特に１６％以上である。一方、Ａｌ２Ｏ３の含有量が多すぎると、ガラスに失透結晶が析出し易くなって、オーバーフローダウンドロー法等でガラス板を成形し難くなる。また熱膨張係数が低くなり過ぎて、周辺材料の熱膨張係数に整合させ難くなり、更には高温粘性が高くなり、溶融性が低下し易くなる。よって、Ａｌ２Ｏ３の含有量の好適な上限範囲は２２％以下、２０％以下、１９％以下、１８％以下、特に１７％以下である。
【００５２】
Ｂ２Ｏ３は、高温粘度や密度を低下させると共に、ガラスを安定化させて結晶を析出させ難くし、液相温度を低下させる成分である。またクラックレジスタンスを高める成分である。Ｂ２Ｏ３の含有量は１５％以下が好ましい。Ｂ２Ｏ３の含有量が多すぎると、イオン交換処理によって、ヤケと呼ばれる表面の着色が発生したり、耐水性が低下したり、圧縮応力層の圧縮応力値が低下したり、圧縮応力層の応力深さが小さくなる傾向がある。よって、Ｂ２Ｏ３の含有量の好適な上限範囲は、１５％以下、１２％以下、１０％以下、８％以下、６％以下、特に５％以下である。なお、ガラス組成中にＢ２Ｏ３を導入する場合、Ｂ２Ｏ３の含有量の好適な下限範囲は０．１％以上、１％以上、１％超、１．５％以上、特に２％以上である。
【００５３】
Ｎａ２Ｏは、主要なイオン交換成分であり、また高温粘度を低下させて、溶融性や成形性を高める成分である。また、Ｎａ２Ｏは、耐失透性を改善する成分でもある。Ｎａ２Ｏの含有量は１％以上２０％以下が好ましい。Ｎａ２Ｏの含有量が少なすぎると、溶融性が低下したり、熱膨張係数が低下したり、イオン交換性能が低下し易くなる。よって、Ｎａ２Ｏを導入する場合、Ｎａ２Ｏの好適な下限範囲は１０％以上、１１％以上、特に１２％以上である。一方、Ｎａ２Ｏの含有量が多すぎると、熱膨張係数が高くなり過ぎて、耐熱衝撃性が低下したり、周辺材料の熱膨張係数に整合させ難くなる。また歪点が低下し過ぎたり、ガラス組成の成分バランスを欠き、かえって耐失透性が低下する場合がある。よって、Ｎａ２Ｏの好適な上限範囲は１７％以下、特に１６％以下である。
【００５４】
Ｋ２Ｏは、イオン交換を促進する成分であり、アルカリ金属酸化物の中では圧縮応力層の応力深さを増大させる効果が大きい成分である。また高温粘度を低下させて、溶融性や成形性を高める成分である。更には、耐失透性を改善する成分でもある。Ｋ２Ｏの含有量は１０％以下が好ましい。Ｋ２Ｏの含有量が多すぎると、熱膨張係数が高くなり過ぎて、耐熱衝撃性が低下したり、周辺材料の熱膨張係数に整合させ難くなる。また歪点が低下し過ぎたり、ガラス組成の成分バランスを欠き、かえって耐失透性が低下する傾向がある。よって、Ｋ２Ｏの好適な上限範囲は８％以下、６％以下、４％以下、特に２％未満である。
【００５５】
上記成分以外にも、例えば以下の成分を導入してもよい。
【００５６】
Ｌｉ２Ｏは、イオン交換成分であると共に、高温粘度を低下させて、溶融性や成形性を高める成分である。またヤング率を高める成分である。更にアルカリ金属酸化物の中では圧縮応力値を増大させる効果が大きい。しかし、Ｌｉ２Ｏの含有量が多すぎると、液相粘度が低下して、ガラスが失透し易くなる。また、熱膨張係数が高くなり過ぎて、耐熱衝撃性が低下したり、周辺材料の熱膨張係数に整合させ難くなる。更に、低温粘性が低下し過ぎて、応力緩和が起こり易くなると、かえって圧縮応力値が小さくなる場合がある。従って、Ｌｉ２Ｏの含有量の好適な上限範囲は、３．５％以下、２％以下、１％以下、０．５％以下、特に０．２％以下である。なお、ガラス組成中にＬｉ２Ｏを導入する場合、Ｌｉ２Ｏの含有量の好適な下限範囲は０．０１％以上である。
【００５７】
Ｌｉ２Ｏ＋Ｎａ２Ｏ＋Ｋ２Ｏの好適な含有量は５以上２５％以下である。Ｌｉ２Ｏ＋Ｎａ２Ｏ＋Ｋ２Ｏの含有量が少なすぎると、イオン交換性能や溶融性が低下し易くなる。よって、Ｌｉ２Ｏ＋Ｎａ２Ｏ＋Ｋ２Ｏの含有量の好適な下限範囲は１０％以上、１５％以上、特に１７％以上である。一方、Ｌｉ２Ｏ＋Ｎａ２Ｏ＋Ｋ２Ｏの含有量が多すぎると、ガラスが失透し易くなることに加えて、熱膨張係数が高くなり過ぎて、耐熱衝撃性が低下したり、周辺材料の熱膨張係数に整合させ難くなる。また歪点が低下し過ぎて、高い圧縮応力値が得られ難くなる場合がある。更に液相温度付近の粘性が低下して、高い液相粘度を確保し難くなる場合もある。よって、Ｌｉ２Ｏ＋Ｎａ２Ｏ＋Ｋ２Ｏの含有量の好適な上限範囲は２２％以下である。なお、「Ｌｉ２Ｏ＋Ｎａ２Ｏ＋Ｋ２Ｏ」は、Ｌｉ２Ｏ、Ｎａ２Ｏ及びＫ２Ｏの合量である。
【００５８】
ＭｇＯは、高温粘度を低下させて、溶融性や成形性を高めたり、歪点やヤング率を高める成分であり、アルカリ土類金属酸化物の中では、イオン交換性能を高める効果が大きい成分である。しかし、ＭｇＯの含有量が多すぎると、密度や熱膨張係数が高くなり易く、またガラスが失透し易くなる。よって、ＭｇＯの含有量の好適な上限範囲は１２％以下、１０％以下、８％以下、５％以下、特に４％以下である。なお、ガラス組成中にＭｇＯを導入する場合、ＭｇＯの好適な下限範囲は０．１％以上、０．５％以上、１％以上、特に２％以上である。
【００５９】
ＣａＯは、他の成分と比較して、耐失透性の低下を伴うことなく、高温粘度を低下させて、溶融性や成形性を高めたり、歪点やヤング率を高める効果が大きい。しかし、ＣａＯの含有量が多すぎると、密度や熱膨張係数が高くなり、またガラス組成の成分バランスを欠いて、かえってガラスが失透し易くなったり、イオン交換性能が低下し易くなる。よって、ＣａＯの含有量の好適な上限範囲は５％以下、４％以下、３％以下、特に２．５％以下である。なお、ガラス組成中にＣａＯを導入する場合、ＣａＯの好適な下限範囲は０．０１％以上、０．１％以上、特に１％以上である。
【００６０】
ＳｒＯは、耐失透性の低下を伴うことなく、高温粘度を低下させて、溶融性や成形性を高めたり、歪点やヤング率を高める成分である。しかし、ＳｒＯの含有量が多すぎると、密度や熱膨張係数が高くなったり、イオン交換性能が低下したり、ガラス組成の成分バランスを欠いて、かえってガラスが失透し易くなる。ＳｒＯの含有量の好適な上限範囲は５％以下、３％以下、１％以下、特に０．１％未満である。
【００６１】
ＢａＯは、耐失透性の低下を伴うことなく、高温粘度を低下させて、溶融性や成形性を高めたり、歪点やヤング率を高める成分である。しかし、ＢａＯの含有量が多すぎると、密度や熱膨張係数が高くなったり、イオン交換性能が低下したり、ガラス組成の成分バランスを欠いて、かえってガラスが失透し易くなる。ＢａＯの含有量の好適な上限範囲は５％以下、３％以下、１％以下、特に０．１％未満である。
【００６２】
ＺｎＯは、イオン交換性能を高める成分であり、特に圧縮応力値を増大させる効果が大きい成分である。また低温粘性を低下させずに、高温粘性を低下させる成分である。しかし、ＺｎＯの含有量が多すぎると、ガラスが分相したり、耐失透性が低下したり、密度が高くなったり、圧縮応力層の応力深さが小さくなる傾向がある。よって、ＺｎＯの含有量の好適な上限範囲は６％以下、５％以下、１％以下、０．５％以下、特に０．１％未満である。
【００６３】
ＺｒＯ２は、イオン交換性能を顕著に高める成分であると共に、液相粘度付近の粘性や歪点を高める成分であるが、その含有量が多すぎると、耐失透性が著しく低下する虞があり、また密度が高くなりすぎる虞がある。よって、ＺｒＯ２の好適な上限範囲は１０％以下、８％以下、６％以下、特に５％以下である。なお、イオン交換性能を高めたい場合、ガラス組成中にＺｒＯ２を導入することが好ましく、その場合、ＺｒＯ２の好適な下限範囲は０．００１％以上、０．０１％以上、０．５％、特に１％以上である。
【００６４】
Ｐ２Ｏ５は、イオン交換性能を高める成分であり、特に圧縮応力層の応力深さを大きくする成分である。しかし、Ｐ２Ｏ５の含有量が多すぎると、ガラスが分相し易くなる。よって、Ｐ２Ｏ５の好適な上限範囲は１０％以下、８％以下、６％以下、４％以下、２％以下、１％以下、特に０．１％未満である。
【００６５】
清澄剤として、Ａｓ２Ｏ３、Ｓｂ２Ｏ３、ＳｎＯ２、Ｆ、Ｃｌ、ＳＯ３の群（好ましくはＳｎＯ２、Ｃｌ、ＳＯ３の群）から選択された一種又は二種以上を０〜３００００ｐｐｍ（３％）導入してもよい。ＳｎＯ２＋ＳＯ３＋Ｃｌの含有量は、清澄効果を的確に享受する観点から、好ましくは０〜１００００ｐｐｍ、５０〜５０００ｐｐｍ、８０〜４０００ｐｐｍ、１００〜３０００ｐｐｍ、特に３００〜３０００ｐｐｍである。ここで、「ＳｎＯ２＋ＳＯ３＋Ｃｌ」は、ＳｎＯ２、ＳＯ３及びＣｌの合量を指す。
【００６６】
ＳｎＯ２の好適な含有範囲は０〜１００００ｐｐｍ、０〜７０００ｐｐｍ、特に５０〜６０００ｐｐｍである、Ｃｌの好適な含有範囲は０〜１５００ｐｐｍ、０〜１２００ｐｐｍ、０〜８００ｐｐｍ、０〜５００ｐｐｍ、特に５０〜３００ｐｐｍである。ＳＯ３の好適な含有範囲は０〜１０００ｐｐｍ、０〜８００ｐｐｍ、特に１０〜５００ｐｐｍである。
【００６７】
Ｎｄ２Ｏ３、Ｌａ２Ｏ３等の希土類酸化物は、ヤング率を高める成分であり、また補色となる色を加えると、消色して、ガラスの色味をコントロールし得る成分である。しかし、原料自体のコストが高く、また多量に導入すると、耐失透性が低下し易くなる。よって、希土類酸化物の含有量は、好ましくは４％以下、３％以下、２％以下、１％以下、特に０．５％以下である。
【００６８】
本発明では、環境面の配慮から、実質的にＡｓ２Ｏ３、Ｆ、ＰｂＯ、Ｂｉ２Ｏ３を含有しないことが好ましい。ここで、「実質的にＡｓ２Ｏ３を含有しない」とは、ガラス成分として積極的にＡｓ２Ｏ３を添加しないものの、不純物レベルで混入する場合を許容する趣旨であり、具体的には、Ａｓ２Ｏ３の含有量が５００ｐｐｍ未満であることを指す。「実質的にＦを含有しない」とは、ガラス成分として積極的にＦを添加しないものの、不純物レベルで混入する場合を許容する趣旨であり、具体的には、Ｆの含有量が５００ｐｐｍ未満であることを指す。「実質的にＰｂＯを含有しない」とは、ガラス成分として積極的にＰｂＯを添加しないものの、不純物レベルで混入する場合を許容する趣旨であり、具体的には、ＰｂＯの含有量が５００ｐｐｍ未満であることを指す。「実質的にＢｉ２Ｏ３を含有しない」とは、ガラス成分として積極的にＢｉ２Ｏ３を添加しないものの、不純物レベルで混入する場合を許容する趣旨であり、具体的には、Ｂｉ２Ｏ３の含有量が５００ｐｐｍ未満であることを指す。
【００６９】
透光板１０は、第１の主面１０ａと、第２の主面１０ｂとを有する。本実施形態では、第１及び第２の主面１０ａ、１０ｂは、それぞれ、平坦面である。ディスプレイ用カバー部材１の第２の主面１ｂは、透光板１０の第２の主面１０ｂにより構成されている。透光板１０の第１の主面１０ａの上には、コーティング膜１１が設けられている。このコーティング膜１１によって、凹凸面２を構成している第１の主面１０ａの少なくとも一部が覆われている。コーティング膜１１は、例えば、第１の主面１０ａの全体を覆っていてもよいし、第１の主面１０ａの一部分を覆っていてもよい。コーティング膜１１は、例えば、島状に設けられていてもよい。コーティング膜１１が第１の主面１０ａの一部分を覆っている場合、ディスプレイ用カバー部材１の第１の主面１ａは、コーティング膜１１と第１の主面１ａとにより構成される。
【００７０】
ディスプレイ用カバー部材１が、例えばタッチセンサー等に用いられる場合は、ディスプレイ用カバー部材１の表面の耐久性（耐擦傷性など）が高いことが求められる。このため、コーティング膜１１が硬質であることが好ましい。コーティング膜１１のＪＩＳ  Ｋ５６００−５−４−１９９９で規定される鉛筆硬度は、６Ｈ以上であることが好ましく、７Ｈ以上であることがより好ましく、８Ｈ以上であることがさらに好ましく、９Ｈ以上であることがなお好ましい。
【００７１】
コーティング膜１１は、例えば、酸化ケイ素、酸化チタン、酸化アルミニウム、酸化ジルコニウムなどの無機酸化物からなる無機膜により構成することができる。なかでも、コーティング膜１１は、酸化ケイ素により構成されていることが好ましい。
【００７２】
コーティング膜１１の厚みは、例えば、０．１μｍ以上５μｍ以下であることが好ましい。
【００７３】
なお、本実施形態では、コーティング膜１１が透光板１０の第１の主面１０ａの直上に直接設けられた例について説明する。但し、本発明は、この構成に限定されない。例えば、コーティング膜と透光板との間に、反射防止膜等が設けられていてもよい。また、透光板１０の第２の主面１０ｂの上にも反射防止膜や透明導電膜等が設けられていてもよい。
【００７４】
なお、反射防止膜は、例えば、透光板１０よりも屈折率が低い低屈折率膜、あるいは相対的に屈折率が低い低屈折率層と相対的に屈折率が高い高屈折率層とが交互に積層された誘電体多層膜であってもよい。反射防止膜は、例えば、スパッタリング法やＣＶＤ法などにより形成することができる。
【００７５】
透明導電膜は、透光板１０をカバーガラスとして使用する場合には、タッチセンサー用の電極として機能する。透明導電膜としては、例えば、スズドープ酸化インジウム（ＩＴＯ）膜、フッ素ドープ酸化スズ（ＦＴＯ）膜、アンチモンドープ酸化スズ（ＡＴＯ）膜などが挙げられる。なかでも、ＩＴＯ膜は電気抵抗が低いため好ましく用いられる。ＩＴＯ膜は、例えば、スパッタリング法により形成することができる。また、ＦＴＯ膜やＡＴＯ膜は、ＣＶＤ（Ｃｈｅｍｉｃａｌ  Ｖａｐｏｒ  Ｄｅｐｏｓｉｔｉｏｎ）法により形成することができる。
【００７６】
本実施形態では、コーティング膜１１がディスプレイ用カバー部材１の表面を構成している。但し、本発明は、この構成に限定されない。コーティング膜の上に、例えば、指紋の付着を防止し、撥水性、撥油性を付与するためのアンチフィンガープリント膜（ＡＦ膜）や反射防止膜、透明導電膜、防眩機能を付与して視認性を向上させたり、タッチペン等での書き味を向上させたりするためのアンチグレア膜、指紋の付着を防止し、撥水性、撥油性を付与するための防汚膜等の別の膜がさらに設けられていてもよい。
【００７７】
なお、アンチフィンガープリント膜（ＡＦ膜）は、主鎖中にケイ素を含む含フッ素重合体を含むことが好ましい。含フッ素重合体としては、例えば、主鎖中に、−Ｓｉ−Ｏ−Ｓｉ−ユニットを有し、かつ、フッ素を含む撥水性の官能基を側鎖に有する重合体が挙げられる。含フッ素重合体は、例えばシラノールを脱水縮合することにより合成することができる。
【００７８】
透明導電膜は、透光板１０の裏面側（ディスプレイデバイス側、透光板の第２の主面側）に形成されてもよい。透明導電膜は、透光板１０をカバーガラスとして使用する場合には、タッチセンサー用の電極として機能する。
【００７９】
透明導電膜としては、例えば、スズドープ酸化インジウム（ＩＴＯ）膜、フッ素ドープ酸化スズ（ＦＴＯ）膜、アンチモンドープ酸化スズ（ＡＴＯ）膜などが挙げられる。なかでも、ＩＴＯ膜は電気抵抗が低いため好ましく用いられる。ＩＴＯ膜は、例えば、スパッタリング法により形成することができる。また、ＦＴＯ膜やＡＴＯ膜は、ＣＶＤ（Ｃｈｅｍｉｃａｌ  Ｖａｐｏｒ  Ｄｅｐｏｓｉｔｉｏｎ）法により形成することができる。
【００８０】
コーティング膜１１の凹凸面側または透明部材の凹凸面に、反射防止膜とＡＦ膜とを形成する場合には、凹凸面の上に反射防止膜が形成され、反射防止膜の上にＡＦ膜が形成されることが好ましい。
【００８１】
コーティング膜１１は、微粒子分散膜などのように散乱粒子を含んでおらず、均質な膜であることが好ましい。その場合、解像度をより高めることができると共に、映り込みをより効果的に抑制することができる。
【００８２】
コーティング膜１１は、透光板１０よりも低屈折率であることが好ましい。その場合、映り込みをより効果的に抑制することができる。
【００８３】
次に、ディスプレイ用カバー部材１の製造方法の一例について説明する。
【００８４】
まず、透光板１０を用意する。次に、透光板１０の第１の主面１０ａの上に、スプレー法により透光性材料を塗布し、乾燥させることによりコーティング膜１１を成膜する。スプレー法を用いてコーティング膜１１を形成することにより、ＲＳｍやθ／Ｒｋｕを好ましい範囲とすることが容易となる。
【００８５】
より詳細には、コーティング膜１１の成膜は、以下のように行うことができる。コーティング室内で、透光板１０を搬送しながら、透光板１０の搬送方向に対して垂直な方向にノズルを往復走査させながら、ノズルから透光性材料を透光板１０に向けて吐出していく。その後、得られた塗布膜を乾燥させることによりコーティング膜１１を完成させることができる。成膜中は、コーティング室に、上方から下方に向かって流れる層流を付与することが好ましい。
【００８６】
製造されるディスプレイ用カバー部材１のＲＳｍやθ／Ｒｋｕは、例えば、ノズルを流れるエアーの流量、単位面積あたりに吐出する量、層流の流量等を制御することにより調節することができる。
【００８７】
例えば、ノズルを流れるエアーの流量を小さくすることにより、粗さ曲線要素の平均長さ（ＲＳｍ）を小さくすることができる。ノズルを流れるエアーの流量は、１５３Ｌ／分以下であることが好ましい。
【００８８】
例えば、層流の流量に対する単位面積あたりの塗布量の比、塗布量（ｇ／ｍ２）／層流の流量（ｍ２／分）を小さくすることにより、θ／Ｒｋｕを小さくすることができる。塗布量（ｇ／ｍ２）／層流の流量（ｍ２／分）は、例えば、０．１８以下であることが好ましい。
【００８９】
例えば、ノズルを流れるエアーの流量に対する単位面積あたりの塗布量の比、塗布量（ｇ／ｍ２）／エアー流量（ｍ２／分）を小さくすることにより、θ／Ｒｋｕを大きくすることができる。塗布量（ｇ／ｍ２）／エアー流量（ｍ２／分）は、例えば、０．０５以下であることが好ましい。
【００９０】
なお、透光板１０を強化ガラス板により構成する場合は、強化ガラス板の上にコーティング膜１１を成膜してもよいし、ガラス板の上にコーティング膜１１を成膜した後に、ガラス板を化学強化や風冷強化することにより強化してもよい。
【００９１】
また、ディスプレイ用カバー部材１が凹凸面を有するひとつの透明部材により構成されている場合、透明部材の主面についてフロスト処理、サンドブラスト処理、ウェットブラスト処理等の表面処理を施し、所望の凹凸を形成する方法を利用できる。
【００９２】
フロスト処理は、例えば、フッ化水素とフッ化アンモニウムの混合溶液に、透明部材を浸漬し、浸漬面を化学的に表面処理することにより、透明部材の主面に凹凸を形成する処理である。特に、フッ化水素等の薬液を用いたフロスト処理は、被処理体表面におけるマイクロクラックが生じ難く、機械的強度の低下が生じにくいため、好ましい。
【００９３】
サンドブラスト処理は、例えば、結晶質二酸化ケイ素粉、炭化ケイ素粉等を加圧空気で透明部材表面に吹きつけることにより、透明部材の主面に凹凸を形成する処理である。また、このようにして凹凸を作成した後に、表面形状を整えるために、ガラス表面を化学的にエッチングすることが一般的に行われている。こうすることで、サンドブラスト処理等で生じたクラックを除去できる。エッチングとしては、フッ化水素を主成分とする溶液に、被処理体である透明基体を浸漬する方法が好ましく用いられる。
【００９４】
ウェットブラスト処理は、アルミナなどの個体粒子にて構成される砥粒と、水などの液体とを均一に攪拌してスラリーとしたものを、圧縮エアーを用いて噴射ノズルから透明部材の表面に高速で噴射することにより、透明部材の主面に凹凸を形成する処理である。ウェットブラスト処理により透明部材の主面に形成される凹凸面の表面粗さは、主にスラリーに含まれる砥粒の粒度分布と、スラリーを透明部材に噴射する際の噴射圧力とにより調整可能である。ウェットブラスト処理においては、スラリーを透明部材に噴射した場合、液体が砥粒を透明部材まで運ぶため、サンドブラスト処理に比べて微細な砥粒を使用することができるとともに、砥粒がワークに衝突する際の衝撃が小さくなり、精密な加工を行うことが可能である。
【実施例】
【００９５】
以下、本発明について、具体的な実施例に基づいて、さらに詳細に説明するが、本発明は以下の実施例に何ら限定されるものではなく、その要旨を変更しない範囲において適宜変更して実施することが可能である。【００９６】
（実施例１〜９及び比較例１〜４）
強化ガラス平板（日本電気硝子株式会社製強化ガラス平板、厚み０．７ｍｍ）の上に、酸化ケイ素成分を含む液をスプレー法により塗布し、乾燥させることにより、酸化ケイ素からなるコーティング膜を形成し、ディスプレイ用カバー部材を得た。詳細な条件は、表１、２に示す。【００９７】
（凹凸面の表面性状パラメータの測定）
実施例１〜９及び比較例１〜４のディスプレイ用カバー部材の凹凸面におけるＪＩＳ  Ｂ０６０１−２０１３で規定される表面性状パラメータ（ＲＳｍ、θ、Ｒｋｕ、Ｒａ、Ｒｑ、Ｒｔ、ＲｚＪＩＳ、｜Ｒｓｋ｜、Ｒｄｑ）を、非接触表面・層断面形状計測システム  ＶｅｒｔＳｃａｎ２．０（菱化システム社製）を用いて測定した。結果を表１、２に示す。【００９８】
（ヘイズの測定）
ＪＩＳ  Ｋ７１３６−２０００に基づいて、実施例１〜９及び比較例１〜４のディスプレイ用カバー部材のヘイズを、ＮＤＨ−５０００（日本電色社製）を用いて測定した。結果を表１、２に示す。【００９９】
（グロス値の測定）
ＪＩＳ  Ｚ８７４１−１９９７に基づいて、実施例１〜９及び比較例１〜４のディスプレイ用カバー部材における入射角６０°のグロス値を、ＩＧ−３３１（堀場製作所社製）を用いて測定した。結果を表１、２に示す。【０１００】
（映り込み度合いの評価）
ディスプレイ用カバー部材の裏面にメンディングテープ（３Ｍ社製）を貼り付け、カバー部材凹凸面に蛍光灯を反射させた。その反射させた蛍光灯がぼやけて全く見えないものを◎、やや見えるもののぼやけているものを○、蛍光灯が見えるがややぼやけているものを△、蛍光灯がくっきり見えるものを×という判定を行った。結果を表１、２に示す。【０１０１】
（ギラツキ度合いの評価）
画素ピッチ２６４ｐｐｉのディスプレイの上に実施例１〜９及び比較例１〜４のディスプレイ用カバー部材を配置し、ギラツキ度合いを観察した。その際、ギラツキが確認できなかったものを○、ギラツキが確認できたものを×という判定を行った。結果を表１、２に示す。【０１０２】
（鉛筆硬度の評価）
ＪＩＳ  Ｋ５６００−５−４−１９９９に基づいて、実施例１〜９及び比較例１〜４のディスプレイ用カバー部材におけるコーティング膜の鉛筆硬度を、ＨＥＩＤＯＮ表面性試験機を用いて、鉛筆角度４５゜、引っ掻き速度１００ｍｍ／分、荷重７５０ｇの条件で、三菱鉛筆ＨＩ−ｕｎｉを用いて評価した。結果を表１、２に示す。【０１０３】
【表１】
2017043538.tif 000003
【０１０４】
【表２】
2017043538.tif 000004
【０１０５】
実施例１〜９は、ＲＳｍが１２．７０μｍ〜１７．７９μｍで、θが１．８１°〜５．２９°で、Ｒｋｕが２．３２〜６．９９で、θ／Ｒｋｕが０．５６°〜１．０７°であったため、背景の映り込みが少なく、ギラツキ防止性に優れていた。一方、比較例１及び２は、ＲＳｍが３２．５３μｍ、３５．２５μｍと大きいため、ギラツキが確認された。また、比較例３は、θが１．１４°で、θ／Ｒｋｕが０．３８°と小さいため、映り込みが確認された。また、比較例４は、Ｒｋｕが２．１４と小さく、θ／Ｒｋｕが１．０９°と大きいため、映り込みが確認された。
【産業上の利用可能性】
【０１０６】
本発明は、背景の映り込みが少なく、ギラツキ防止性に優れたディスプレイ用カバー部材に好適である。
【符号の説明】
【０１０７】
１：カバー部材
１ａ：第１の主面
１ｂ：第２の主面
２：凹凸面
１０：透光板
１０ａ：第１の主面
１０ｂ：第２の主面
１１：コーティング膜
【図１】
2017043538.tif 000005
【国際調査報告】
2017043538.tif 000006
2017043538.tif 000007
2017043538.tif 000008
2017043538.tif 000009